(57)【要約】第一の材料と第二の材料から構成される脊椎ケージであって、脊椎ケージの本体が第二の材料を含み、第一の材料を脊椎ケージの本体の少なくとも一部にコーティングしてなり、第一の材料の少なくとも表面は抗菌性金属を含み、第二の材料の少なくとも表面は第一の材料より貴であり、生体内に埋め込んで使用される際に当該第一の材料と当該第二の材料との間で電気回路が構成され、電解質存在下において当該第一の材料から抗菌性金属のイオンが溶出し、当該第一の材料表面及び／又は近傍を抗菌性とすることを特徴とする抗菌性脊椎ケージ。
2017150534.tif 000002
【特許請求の範囲】
【請求項１】
第一の材料と第二の材料から構成される生体内埋込用器具であって、
第一の材料の少なくとも表面は抗菌性金属を含み、
第二の材料の少なくとも表面は第一の材料より貴であり、
生体内に埋め込んで使用される際に当該第一の材料と当該第二の材料との間で電気回路が構成され、
電解質存在下において当該第一の材料から当該抗菌性金属のイオンが溶出して、当該第一の材料表面及び／又は近傍を抗菌性とすることを特徴とする抗菌性生体内埋込用器具。
【請求項２】
前記第一の材料は、コバルト、銀、亜鉛、銅、タングステン、マグネシウム、ニッケル、リンの少なくともいずれか一つの抗菌性金属を含むことを特徴とする請求項１の抗菌性生体内埋込用器具。
【請求項３】
前記第一の材料は、コバルト基含有合金である請求項１又は２の抗菌性生体内埋込用器具。
【請求項４】
前記コバルト基含有合金は、コバルト：２９〜６９ｍａｓｓ％を含む、請求項３に記載の抗菌性生体内埋込用器具。
【請求項５】
前記コバルト基含有合金が、コバルトクロム合金である請求項３又は４に記載の抗菌性生体内埋込用器具。
【請求項６】
前記コバルトクロム合金は、クロム：１８〜３０ｍａｓｓ％を含む、請求項５に記載の抗菌性生体内埋込用器具。
【請求項７】
前記第二の材料は、チタンあるいはチタン基含有合金である請求項１〜６のいずれか１に記載の抗菌性生体内埋込用器具。
【請求項８】
前記チタンあるいはチタン合金は、チタン：６８〜１００ｍａｓｓ％を含む、請求項７に記載の抗菌性生体内埋込用器具。
【請求項９】
前記第一の材料の表面積と第二の材料の表面積との比率が、第二の材料／第一の材料＝０．２〜１０．８の範囲にあることを特徴とする請求項１〜８のいずれか１に記載の抗菌性生体内埋込用器具。
【請求項１０】
前記第一の材料からコバルトイオンが７ｎｍｏｌ／ｌ〜８１μｍｏｌ／ｌの範囲で溶出することを特徴とする請求項２〜９のいずれか１に記載の抗菌性生体内埋込用器具。
【請求項１１】
前記抗菌性生体内埋込用器具は脊椎ケージであり、
脊椎ケージの本体が前記第二の材料を含み、
前記第一の材料を脊椎ケージの本体の少なくとも一部にコーティングしてなる、
請求項１〜１０のいずれか１に記載の抗菌性生体内埋込用器具。
【請求項１２】
前記脊椎ケージの本体の少なくとも一部は、前記第二の材料から構成されるハニカム構造又は網目構造を有し、
前記第一の材料は当該ハニカム構造又は網目構造の外表面にコーティングされる、
請求項１１に記載の抗菌性生体内埋込用器具。
【請求項１３】
前記抗菌性生体内埋込用器具は脊椎ケージであり、
前記第二の材料を含む繊維が絡合あるいは接合してなる多孔質構造体の上に、前記第一の材料を含む繊維が絡合あるいは接合してなる多孔質構造体が積層されている、
請求項１〜１０のいずれか１に記載の抗菌性生体内埋込用器具。
【請求項１４】
前記抗菌性生体内埋込用器具は脊椎ケージであり、
脊椎ケージの本体が前記第二の材料を含み、
前記第二の材料を含む中実部と、前記第二の材料を含む多孔質部とが積層されている、請求項１〜１２のいずれか１に記載の抗菌性生体内埋込用器具。
【請求項１５】
前記抗菌性生体内埋込用器具は脊椎ケージであり、
脊椎ケージの本体が前記第二の材料を含み、
前記第二の材料の粉末粒子を含む多孔質部の上に、前記第一の材料を含む多孔質部が積層されている、請求項１〜１２のいずれか１に記載の抗菌性生体内埋込用器具。
【発明の詳細な説明】
【技術分野】
【０００１】
本発明は生体内埋込用器具に関し、特に生体内に埋め込まれて使用されている状態で抗菌性を発現する生体内埋込用器具に関する。
【背景技術】
【０００２】
整形外科用の生体内埋込用器具としては、ケージ、ワイヤー、プレート、スクリュー、ロッド、コネクター、クロスリンク、フック、セットスクリュー、人工椎体、人工椎間板など種々の器具が用いられている。これらの器具は、生体内に埋め込まれて使用される際に、菌により汚染される場合がある。生体内埋込用器具に菌が定着すると、菌の繁殖を防止することは非常に困難である。体内での菌の繁殖及び感染を防止するためには、生体内埋込用器具を取り出して取り替えるために外科的手術を行う必要があり、患者に対する負荷が非常に大きい。抗菌性生体内埋込用器具の提供が要望されている。【０００３】
生体内埋込用器具に抗菌性を付与する技術としては、インプラント本体の外面上に設けられた抗菌性金属を含む金属コンポーネントと、第１の端子及び第２の端子を備えた電源と、を有し、前記端子のうち一方は、前記金属コンポーネントと電気的連絡状態にあり、更に、前記電源の第１の端子と前記電源の第２の端子との間の電流路中に配置された絶縁体を有し、前記絶縁体は、植え込み時、前記インプラントシステムの外面に隣接して位置する導電性体組織又は体液を含む回路を構成することなしに前記第１の端子から流れる電流が前記第２の端子に到達するのを阻止する、医用インプラントシステムが提案されている（特許文献１）。特許文献１では、抗菌性金属として、銀、銅、銀と銅の両方、銀とカドミウムの両方、又は銀、銅及びカドミウムの組合せが挙げられている。特許文献１において、抗菌性を発現するためには、インプラント本体に加えて、外部の電源設備及び端子が必要であり、抗菌性を付与するために施術又は外部からの操作が必要となる。患者の負荷低減の観点からさらなる改良が求められる。
【先行技術文献】
【特許文献】
【０００４】
【特許文献１】特許第5175185号公報
【発明の概要】
【発明が解決しようとする課題】
【０００５】
本発明は、患者の負荷軽減のため、生体内に埋め込むだけで抗菌性を発現できる生体内埋込用器具を提供することを目的とする。
【課題を解決するための手段】
【０００６】
本発明の具体的態様は以下のとおりである。
［１］第一の材料と第二の材料から構成される生体内埋込用器具であって、
第一の材料の少なくとも表面は抗菌性金属を含み、
第二の材料の少なくとも表面は第一の材料より貴であり、
生体内に埋め込んで使用される際に当該第一の材料と当該第二の材料との間で電気回路が構成され、
電解質存在下において当該第一の材料から当該抗菌性金属のイオンが溶出して、当該第一の材料表面及び／又は近傍を抗菌性とすることを特徴とする抗菌性生体内埋込用器具。
［２］前記第一の材料は、コバルト、銀、亜鉛、銅、タングステン、マグネシウム、ニッケル、リンの少なくともいずれか一つの抗菌性金属を含むことを特徴とする［１］の抗菌性生体内埋込用器具。
［３］前記第一の材料は、コバルト基含有合金である［１］又は［２］の抗菌性生体内埋込用器具。
［４］前記コバルト基含有合金は、コバルト：２９〜６９ｍａｓｓ％を含む、［３］に記載の抗菌性生体内埋込用器具。
［５］前記コバルト基含有合金が、コバルトクロム合金である［３］又は［４］に記載の抗菌性生体内埋込用器具。
［６］前記コバルトクロム合金は、クロム：１８〜３０ｍａｓｓ％を含む、［５］に記載の抗菌性生体内埋込用器具。
［７］前記第二の材料は、チタンあるいはチタン基含有合金である［１］〜［６］のいずれか１に記載の抗菌性生体内埋込用器具。
［８］前記チタンあるいはチタン合金は、チタン：６８〜１００ｍａｓｓ％を含む、［７］に記載の抗菌性生体内埋込用器具。
［９］前記第一の材料の表面積と第二の材料の表面積との比率が、第二の材料／第一の材料＝０．２〜１０．８の範囲にあることを特徴とする［１］〜［８］のいずれか１に記載の抗菌性生体内埋込用器具。
［１０］前記第一の材料からコバルトイオンが７ｎｍｏｌ／ｌ〜８１μｍｏｌ／ｌの範囲で溶出することを特徴とする［２］〜［９］のいずれか１に記載の抗菌性生体内埋込用器具。
［１１］前記抗菌性生体内埋込用器具は脊椎ケージであり、
脊椎ケージの本体が前記第二の材料を含み、
前記第一の材料を脊椎ケージの本体の少なくとも一部にコーティングしてなる、
［１］〜［１０］のいずれか１に記載の抗菌性生体内埋込用器具。
［１２］前記脊椎ケージの本体の少なくとも一部は、前記第二の材料から構成されるハニカム構造又は網目構造を有し、
前記第一の材料は当該ハニカム構造又は網目構造の外表面にコーティングされる、
［１１］に記載の抗菌性生体内埋込用器具。
［１３］前記抗菌性生体内埋込用器具は脊椎ケージであり、
前記第二の材料を含む繊維が絡合あるいは接合してなる多孔質構造体の上に、前記第一の材料を含む繊維が絡合あるいは接合してなる多孔質構造体が積層されている、
［１］〜［１０］のいずれか１に記載の抗菌性生体内埋込用器具。
［１４］前記抗菌性生体内埋込用器具は脊椎ケージであり、
脊椎ケージの本体が前記第二の材料を含み、
前記第二の材料を含む中実部と、前記第二の材料を含む多孔質部が積層されている、［１］〜［１２］のいずれか１に記載の抗菌性生体内埋込用器具。
［１５］前記抗菌性生体内埋込用器具は脊椎ケージであり、
脊椎ケージの本体が前記第二の材料を含み、
前記第二の材料を含む多孔質部と、前記第一の材料を含む多孔質部が積層されている、［１］〜［１２］のいずれか１に記載の抗菌性生体内埋込用器具。
【発明の効果】
【０００７】
本発明の生体内埋込用器具は、一旦生体内に埋め込んだ後に、外部からの操作又は施術なしに、抗菌性を発現できるので、患者に対する負荷を著しく軽減することができる。
【図面の簡単な説明】
【０００８】
【図１】本発明の脊椎ケージの斜視図である。
【図２】図１の断面図である。
【図３】内部をハニカム構造とした脊椎ケージの変形例の斜視図である。
【図４】図３のハニカム構造を拡大した部分拡大図である。
【図５】脊椎ケージの本体を網目構造とした変形例の斜視図である。
【図６】脊椎ケージの本体及びコーティング部を繊維の多孔質構造体で構成した変形例の斜視図である。
【図７】図６の断面図である。
【図８】第二の材料からなる複数の粉末粒子が溶融されて形成される中実部の上に第一の材料からなる複数の粉末粒子が焼結されて形成される多孔質部が積層されてコーティング部を構成する変形例の断面図である。
【図９】中実部と多孔質部との積層状態を示す説明図である。
【図１０】第二の材料からなる多孔質部の上に第一の材料からなる多孔質部が積層されている変形例の断面図である。
【図１１】多孔質部と多孔質部との積層状態を示す説明図である。
【発明を実施するための形態】
【０００９】
添付図面を参照しながら、本発明を説明する。
【００１０】
本発明の抗菌性生体内埋込用器具は、第一の材料と第二の材料から構成される生体内埋込用器具であって、第一の材料の少なくとも表面は抗菌性金属を含み、第二の材料の少なくとも表面は第一の材料より貴であり、生体内に埋め込んで使用される際に当該第一の材料と当該第二の材料との間で電気回路が構成され、電解質存在下において当該第一の材料から当該抗菌性金属のイオンが溶出し、当該第一の材料表面及び／又は近傍を抗菌性とすることを特徴とする。本発明の抗菌性生体内埋込用器具は、少なくとも二種類の材料からなり、これら二種類の材料を生体内で接触させるだけで、短絡して電気回路が形成される。
【００１１】
第一の材料は、コバルト、銀、亜鉛、銅、タングステン、マグネシウム、ニッケル、リンの少なくともいずれか一つの抗菌性金属を含み、コバルト基含有合金であることが好ましい。コバルト基含有合金は、コバルト：２９〜６９ｍａｓｓ％を含むことがより好ましい。また、コバルト基含有合金が、クロム：１８〜３０ｍａｓｓ％を含むコバルトクロム合金であることがさらに好ましい。
【００１２】
第二の材料は、チタンあるいはチタン基含有合金であることが好ましい。チタンあるいはチタン合金は、チタン：６８〜１００ｍａｓｓ％を含むことがより好ましい。
【００１３】
第一の材料の表面積と第二の材料の表面積との比率は、第二の材料／第一の材料＝０．２〜１０．８の範囲にあることがより好ましい。
【００１４】
コバルト：２９〜６９ｍａｓｓ％を含むコバルト基含有合金から構成される第一の材料と、チタン：６８〜１００ｍａｓｓ％を含むチタン合金から構成される第二の材料との組み合わせを用いる場合には、第一の材料からコバルトイオンが７ｎｍｏｌ／ｌ〜８１μｍｏｌ／ｌの範囲で溶出し、良好な抗菌性を提供する。
【００１５】
図１は脊椎ケージ１の斜視図であり、図２は図１の断面図である。脊椎ケージは、移植骨を充填した状態で椎間板腔に埋め込まれて使用される。脊椎ケージ１は、移植骨を充填するための開口部１３と内部中空部を有する本体１１、本体の少なくとも表面を覆うコーティング１２を備える他、他の構造は一般的な脊椎ケージの構造を適宜採用することができる。脊椎ケージ１の本体１１を構成する壁面は、第二の材料から構成され、本体１１の少なくとも表面は第一の材料でコーティングされている。第一の材料の少なくとも表面は抗菌性金属を含み、第二の材料の少なくとも表面は第一の材料より貴であり、第一の材料と第二の材料とは電位差を有する材料の組合せであるため、本体１１とコーティング部１２とが接触していることで短絡により電気回路が形成され、電解質存在下においてコーティング部１２の第一の材料から抗菌性金属イオンが溶出し、脊椎ケージ本体１１の表面及び／又は近傍を抗菌性となる。
【００１６】
図３は、脊椎ケージ１の本体１１の開口部１３及び内部中空部をハニカム構造１４に代えた変形例の斜視図であり、図４は図３のハニカム構造１４を拡大した部分拡大図である。ハニカム構造の各壁１４ａは第二の材料から構成されており、第一の材料がコーティング部１２に設けられている。脊椎ケージ１の本体１１の内部を第二の材料から構成されるハニカム構造としたことによって、第二の材料の表面積を増大させることができ、第一の材料に対する第二の材料の表面積の比率を大きくすることができ、第一の材料からの抗菌性金属イオンの溶出量を増大させることができる。
【００１７】
図５は、脊椎ケージ１の本体１１を網目構造１５とした変形例の斜視図である。網目構造１５のフレーム部分１５ａは第二の材料で構成され、少なくとも脊椎ケージ本体１１の外表面となる網目構造１５の表面１５ｂは第一の材料でコーティングされている。脊椎ケージ本体１１を網目構造とすることで、移植骨をどこからでも装填することができ、一般的な脊椎ケージに設けられている開口部が不要となる。脊椎ケージ１の本体１１を第二の材料から構成される網目構造としたことによって、第二の材料の表面積を増大させることができ、第一の材料に対する第二の材料の表面積の比率を大きくすることができ、第一の材料からの抗菌性金属イオンの溶出量を増大させることができる。
【００１８】
図６は、脊椎ケージ１の本体１１を第二の材料を含む繊維が絡合あるいは接合してなる多孔質構造体１１ａから構成し、この多孔質構造体１１ａの上に第一の材料を含む繊維が絡合あるいは接合してなる多孔質構造体１２ａが積層されてコーティング部１２を形成する変形例の斜視図であり、図７は図６の断面図である。第一の材料及び第二の材料ともに繊維形状とすることで共に表面積が増大して第一の材料と第二の材料との接触面積が増え、また多孔質構造体とすることで、抗菌性金属イオンの溶出を増大させるばかりでなく、溶出を促進することができる。
【００１９】
図８は、脊椎ケージ１の本体１１を第二の材料の粉末粒子が溶融されて形成される中実部１１ｂから構成し、中実部１１ｂの上に第二の材料の粉末粒子を焼結してなる多孔質部１１ｃが積層され、その上に、第一の材料をコーティングしてなるコーティング部１２を有する変形例の上面図であり、図９は中実部１１ｂと多孔質部１１ｃとの積層状態を示す説明図である。図示した形態においては、中実部１１ｂの上に多孔質部１１ｃが積層されているが、多孔質部１１ｃの上に中実部１１ｂが積層されていてもよい。中実部と多孔質部とを積層させるには、圧縮成型法や焼結法、拡散接合法、電子ビームやレーザーなどを用いた付加製造法（Ａｄｄｉｔｉｖｅ  Ｍａｎｕｆａｃｔｕｒｉｎｇ）、金属粉末射出成型法（Ｍｅｔａｌ  Ｉｎｊｅｃｔｉｏｎ  Ｍｏｌｄｉｎｇ）、放電プラズマ焼結（Ｓｐａｒｋ  Ｐｌａｓｍａ  Ｓｉｎｔｅｒｉｎｇ）及びこれらの組合せなどを好適に用いることができる。第二の材料を粉末粒子のまま含む多孔質部が存在することによって、第二の材料の表面積が増大し、第一の材料に対する第二の材料の表面積比率を大きくすることができ、第一の材料からの抗菌性金属イオンの溶出量を増大させることができる。
【００２０】
図１０は、脊椎ケージ１の本体１１を第二の材料の粉末粒子を焼結してなる多孔質部１１ｃから構成し、多孔質部１１ｃの上に第一の材料の粉末粒子を焼結してなる多孔質部１２ｃが積層されてコーティング部を構成する変形例の上面図であり、図１１は多孔質部１１ｃと多孔質部１２ｃとの積層状態を示す説明図である。多孔質部１１ｃと多孔質部１２ｃとを積層させるには、圧縮成型法や焼結法、拡散接合法、電子ビームやレーザーなどを用いた付加製造法（Ａｄｄｉｔｉｖｅ  Ｍａｎｕｆａｃｔｕｒｉｎｇ）、金属粉末射出成型法（Ｍｅｔａｌ  Ｉｎｊｅｃｔｉｏｎ  Ｍｏｌｄｉｎｇ）、放電プラズマ焼結（Ｓｐａｒｋ  Ｐｌａｓｍａ  Ｓｉｎｔｅｒｉｎｇ）及びこれらの組合せなどを好適に用いることができる。第一の材料及び第二の材料の多孔質部が存在することによって共に表面積が増大し、第一の材料と第二の材料との接触面積が増え、第一の材料からの抗菌性金属イオンの溶出量を増大させることができる。
【実施例】
【００２１】
以下、実施例により本発明を詳細に説明するが、本発明はこれらに限定されるものではない。【００２２】
［実施例１］
（試験片作製）
市販の生体適合性チタン合金（チタン含有量：８８〜９１mass%）及び生体適合性コバルトクロム合金（コバルト含有量：５８〜６９mass%、クロム含有量：２６〜３０mass%）を表１に示す種々の面積を有する厚さ３ｍｍのコイン形状の試験片（試験片番号３のチタン合金のみ平板形状）に加工し、表１に示す種々の組合せで積層させて短絡させた。比較対象として、厚さ１ｍｍの平板形状のポリエチレン製試験片（対照）、厚さ３ｍｍのコイン形状のコバルトクロム合金製試験片（比較１）及び厚さ３ｍｍのコイン形状のチタン合金性試験片（比較２）も同様に作製した。【００２３】
【表１】
2017150534.tif 000003
【００２４】
（抗菌性試験）
JIS Z2801抗菌加工製品−抗菌性試験方法・抗菌効果を参考に抗菌性評価を行った。【００２５】
表１に示す各試験片をペトリディッシュに設置し、普通ブイヨン培地（１／１００）に懸濁させたStaphylococcus aureus（NBRC12732）を４０μｌ滴下した。滴下した試験菌液の上にポリエチレンフィルムを被せ、３５°Ｃにて２４時間培養後、試験片から菌体を洗い出した。得られた洗い出し液を１０倍希釈系列で段階希釈し、寒天平板培養法に供して３５°Ｃにて２４時間培養し、形成されたコロニー数（CFU: Colony Forming Unit）から生菌数を算出した。２４時間接触後の対照のポリエチレン製試験片上の生菌数（Nc）と各試験片の生菌数（N）の対数値の差を抗菌活性値とした。【００２６】
【数１】
2017150534.tif 000004
【００２７】
表２に、各試験片の生菌数及び抗菌活性値を示す。抗菌活性値が２．０以上のとき、抗菌効果があるものと判断した。面積比（チタン合金製試験片の表面積／コバルトクロム合金製試験片の表面積）が大きくなるに従い、生菌数が小さくなった（抗菌活性値は大きくなった）。【００２８】
【表２】
2017150534.tif 000005
【００２９】
［実施例２］
（試験片作製）
チタン合金及びコバルトクロム合金からなる生体内埋込用器具（コバルトクロム合金に対するチタン合金の面積比を０．８９に設計した）を作製した（生体内埋込用器具１）。比較例として、全く同じ形状のチタン合金のみからなる生体内埋込用器具も同様に作製した（生体内埋込用器具２）。【００３０】
【表３】
2017150534.tif 000006
【００３１】
（抗菌性試験）
ポリプロピレン製チューブに生体内埋込用器具を設置し、普通ブイヨン培地（１／１００）に懸濁させたStaphylococcus aureus（NBRC12732）１ｍｌに浸漬した。３５°Ｃにて２４時間培養後に溶液を回収した。得られた回収液を１０倍希釈系列で段階希釈し、寒天平板培養法に供して３５°Ｃにて２４時間培養し、形成されたコロニー数（CFU: Colony Forming Unit）から生菌数を求めた。【００３２】
表４に各生体内埋込用器具の生菌数及び抗菌活性値を示す。チタン合金及びコバルトクロム合金の面積比を適切に設計した生体内埋込用器具１は、生菌数が著しく減少した。これに対して、チタン合金のみからなる生体内埋込用器具２では、生菌数の減少は認められなかった。【００３３】
【表４】
2017150534.tif 000007
【図１】
2017150534.tif 000008
【図２】
2017150534.tif 000009
【図３】
2017150534.tif 000010
【図４】
2017150534.tif 000011
【図５】
2017150534.tif 000012
【図６】
2017150534.tif 000013
【図７】
2017150534.tif 000014
【図８】
2017150534.tif 000015
【図９】
2017150534.tif 000016
【図１０】
2017150534.tif 000017
【図１１】
2017150534.tif 000018
【国際調査報告】
2017150534.tif 000019
2017150534.tif 000020
2017150534.tif 000021
2017150534.tif 000022